(57)【要約】【課題】基板上に下地膜なしに形成されたＩＴＯ透明導電膜のみならず基板上の下地膜上に形成されたＩＴＯ透明導電膜についても、エッチング残渣除去性能に優れ、しかも発泡を抑制することができるエッチング液組成物を提供する。【解決の手段】シュウ酸、フッ化アルキル基含有燐酸系界面活性剤、ポリエチレンオキサイドアルキルエーテル型ノニオン系界面活性剤及び水を含有する酸化インジウムスズ透明導電膜用のエッチング液組成物。【選択図】なし【特許請求の範囲】
【請求項１】
シュウ酸、フッ化アルキル基含有燐酸系界面活性剤、ポリエチレンオキサイドアルキルエーテル型ノニオン系界面活性剤及び水を含有する、酸化インジウムスズ透明導電膜用のエッチング液組成物。
【請求項２】
フッ化アルキル基含有燐酸系界面活性剤が、フッ化アルキル基含有燐酸、フッ化アルキル基含有亜燐酸、フッ化アルキル基含有燐酸エステル、フッ化アルキル基含有亜燐酸エステル、フッ化アルキル基含有燐酸塩、フッ化アルキル基含有亜燐酸塩、フッ化アルキル基含有燐酸エステル塩及びフッ化アルキル基含有亜燐酸エステル塩からなる群から選択される少なくとも１種の化合物である請求項１記載の組成物。
【請求項３】
フッ化アルキル基含有燐酸系界面活性剤が、炭素数６〜１２のフッ化アルキル基を一つ有する化合物及び／又は炭素数６〜１２のフッ化アルキル基を二つ有する化合物である請求項１又は２記載の組成物。
【発明の詳細な説明】
【技術分野】
【０００１】
本発明は、液晶ディスプレイ（ＬＣＤ）やエレクトロルミネッセンス（ＥＬ）ディスプレイなどの表示装置に使用される酸化インジウムスズ（ＩＴＯ）透明導電膜のエッチング液に関する。
【背景技術】
【０００２】
ＬＣＤやＥＬディスプレイ等の表示装置において、画素の表示電極等に透明導電膜が用いられており、透明導電膜としてＩＴＯ膜が広く使用されている。ＩＴＯ膜は、例えば、スパッタリング法等の成膜プロセスを用いて、ガラス等の基板上に形成され、レジスト等をマスクにしてＩＴＯ膜をエッチングすることで電極パターンが形成される。このエッチング工程には湿式と乾式があるが、湿式ではエッチング液が使用される。
【０００３】
従来、多結晶ＩＴＯ膜の湿式エッチングには、通常、塩酸系の強酸が用いられているが、エッチングの際にアルミニウム配線等の腐食が生じ、さらに、ＩＴＯの結晶粒界から選択的にエッチングが進行するために、加工精度よくパターニングすることが困難であった。
【０００４】
そこで、近年、非晶質ＩＴＯ膜を透明導電膜として使用し、弱酸、特に、シュウ酸水溶液を用いてエッチングする方法が試みられている。しかしながら、シュウ酸水溶液を用いてＩＴＯ膜をエッチングした場合には、エッチング残渣が基板上に残るという問題があった。この問題を解決するために、シュウ酸水溶液にアルキルベンゼンスルホン酸を添加することが検討され、例えば、特許文献１には、シュウ酸とドデシルベンゼンスルホン酸と水を配合してなるエッチング液が開示されている。
【０００５】
しかし、エッチング液にドデシルベンゼンスルホン酸等の界面活性剤を添加すると、エッチング残渣は生じにくくなるものの、エッチング液の発泡が著しくなる。発泡が著しいと泡が基板を押し上げたり、泡が基板上に発生するとエッチング液との接触を妨げてエッチングを妨害することにより、エッチングが正確に行われなくなる等、配線パターンに欠陥が生じる原因となる。
【０００６】
シュウ酸水溶液にパーフルオロアルキル基含有リン酸エステル塩を添加したエッチング液も知られている（例えば、特許文献２参照。）。この技術によれば、発泡は抑制されているのであるが、しかしながら、残渣除去能力が必ずしも充分ではない場合がある。
【０００７】
他方において、特にＬＣＤの分野においては、ガラス基板からの金属不純物の混入を防ぐため、基板上に窒化ケイ素膜等の下地膜を形成して、その上に非結晶ＩＴＯ膜を形成することが行われている。また、開口部の開口率を向上させるために、平坦化膜を形成してその上に非結晶ＩＴＯ膜を形成する事が行われている。しかし、これらの下地膜上に形成されたＩＴＯ膜をエッチングする場合には、基板上に下地膜を使用せずにＩＴＯ膜を形成する場合と比べてエッチング残渣が生じやすく、従来のエッチング液では充分な残渣除去が困難な場合がある。
【特許文献１】特開平７−１４１９３２号公報
【特許文献２】特開２００５−１１６５４号公報
【発明の開示】
【発明が解決しようとする課題】
【０００８】
上述の現状に鑑みて、本発明は、基板上に下地膜なしに形成されたＩＴＯ透明導電膜のみならず基板上の下地膜上に形成されたＩＴＯ透明導電膜についても、エッチング残渣除去性能に優れ、しかも発泡を抑制することができるエッチング液組成物を提供することを目的とする。
【課題を解決するための手段】
【０００９】
本発明者は上記課題を解決するべく鋭意検討した結果、シュウ酸とフッ化アルキル基含有燐酸系界面活性剤及びポリエチレンオキサイドアルキルエーテル型ノニオン系界面活性剤を組み合わせることにより、上記課題が解決可能であることを見いだし、本発明を完成した。すなわち、本発明は、シュウ酸、フッ化アルキル基含有燐酸系界面活性剤、ポリエチレンオキサイドアルキルエーテル型ノニオン系界面活性剤及び水を含有する酸化インジウムスズ透明導電膜用のエッチング液組成物である。
【発明の効果】
【００１０】
本発明は上述の構成により、界面活性剤を含有しながら、泡立ちが抑制されており、透明導電膜付き基板の製造プロセスにおけるエッチング工程に好適に適用することができる。
本発明はまた、上述の構成により、ガラス基板上に成膜されたＩＴＯ膜に適用しても、また、窒化ケイ素膜等の下地膜上に成膜されたＩＴＯ膜に適用しても、良好な残渣除去能力を発揮することができ、従来、比較的困難であった下地膜上のＩＴＯ膜の高品位エッチングが可能である。
以下、本発明を詳細に説明する。
【発明を実施するための最良の形態】
【００１１】
本発明のエッチング液組成物は、シュウ酸、フッ化アルキル基含有燐酸系界面活性剤、ノニオン系界面活性剤及び水を必須成分として含有する。なお、本明細書中、フッ化アルキル基とは、アルキル基の水素原子の全部又は一部をフッ素原子で置き換えた構造の基をいい、パーフルオロ基を含む。
【００１２】
本発明に使用されるフッ化アルキル基含有燐酸系界面活性剤としてはフッ化アルキル基を含有する燐酸系界面活性剤であれば特に限定されず、例えば、フッ化アルキル基含有燐酸、フッ化アルキル基含有亜燐酸；フッ化アルキル基含有燐酸塩（例えば、アンモニウム塩、カリウム塩、ナトナウム塩等）、フッ化アルキル基含有亜燐酸塩（例えば、アンモニウム塩、カリウム塩、ナトナウム塩等）；フッ化アルキル基含有燐酸エステル、又は、フッ化アルキル基含有燐酸エステル塩、例えば、下記一般式（１）：
（ＣｎＦ２ｎ＋１ＣｍＨ２ｍＯ）ｘ−Ｐ（Ｏ）−（ＯＡ）ｙ                （１）
（式中、Ａは、Ｈ、ＮＨ４、Ｋ又はＮａを表し、ｎは６〜１０の整数であり、ｍは０〜２の整数であり、ｘ、ｙは、それぞれ、１又は２であり、かつ、ｘ＋ｙは３である。）で表されるフッ化アルキル基含有燐酸エステル又はフッ化アルキル基含有燐酸エステル塩；フッ化アルキル基含有亜燐酸エステル、又は、フッ化アルキル基含有亜燐酸エステル塩、例えば、下記一般式（２）：
（ＣｎＦ２ｎ＋１ＣｍＨ２ｍＯ）ｘ−ＰＨ（Ｏ）−（ＯＡ）ｙ                （２）
（式中、Ａは、Ｈ、ＮＨ４、Ｋ又はＮａを表し、ｎは６〜１０の整数であり、ｍは０〜２の整数であり、ｘは、１又は２であり、ｙは、０又は１であり、かつ、ｘ＋ｙは２である。）で表されるフッ化アルキル基含有亜燐酸エステル又はフッ化アルキル基含有亜燐酸エステル塩等を挙げることができる。フッ化アルキル基含有燐酸系界面活性剤としては、上市されているものを使用することもでき、例えば、大日本インキ化学工業株式会社製メガファックＦ−４９１（商品名）等は上記一般式（１）を満たすフッ化アルキル基含有燐酸系界面活性剤である。これらフッ化アルキル基含有燐酸系界面活性剤は１種を使用してもよく又は２種以上を組み合わせてもよい。
【００１３】
これらのうち、炭素数６〜１２のフッ化アルキル基を一つ有する化合物の１種若しくは２種以上の組合せ、炭素数６〜１２のフッ化アルキル基を二つ有する化合物の１種若しくは２種以上の組合せ、又は、炭素数６〜１２のフッ化アルキル基を一つ有する化合物の１種若しくは２種以上と炭素数６〜１２のフッ化アルキル基を二つ有する化合物の１種若しくは２種以上との組み合わせを好ましく使用することができる。
【００１４】
フッ化アルキル基含有燐酸系界面活性剤の配合量としては、シュウ酸、フッ化アルキル基含有燐酸系界面活性剤、ノニオン系界面活性剤及び水の合計配合量を１００重量％とした場合に、好ましくは０．０００１〜１重量％である。この範囲未満であると、残渣除去能力が不充分の場合があり、一方、この範囲を超えて配合しても残渣除去能力はあまり向上せず、過剰に配合すると発泡の不都合が生じる。より好ましくは０．００５〜０．１重量％である。
【００１５】
本発明に使用されるポリエチレンオキサイドアルキルエーテル型ノニオン系界面活性剤としては特に限定されず、例えば、下記一般式（３）：
（ＣｎＨ２ｎ＋１Ｏ）ｘ−（ＣＨ）ｙＣＨ２Ｏ−（ＣＨ２ＣＨ２Ｏ）ｚ−Ｈ        （３）
（式中、ｎは８〜２１の整数、ｘは１〜３の整数、ｙは０〜２の整数であり、かつ、ｘ＋ｙは３であり、ｚは６〜１００の整数である。）で表される化合物を挙げることができる。このようなものとしては、例えば、ポリ（例えば、Ｎ＝２０〜６０）エチレングリコールアルキル（例えば、セチル、オレイル、ドデシル等）エーテル等を挙げることができる。このような界面活性剤としては上市されているものを使用することもでき、例えば、第一工業製薬株式会社製ノイゲンＴＤＳ−５００Ｆ（商品名）、日光ケミカルズ株式会社製ＮＩＫＫＯＬ  ＢＯ−５０Ｖ、ＮＩＫＫＯＬ  ＭＹＳ−５５Ｖ等は上記式を満たすノニオン系界面活性剤である。これらポリエチレンオキサイドアルキルエーテル型ノニオン系界面活性剤は１種を使用してもよく又は２種以上を組み合わせてもよい。
【００１６】
ポリエチレンオキサイドアルキルエーテル型ノニオン系界面活性剤の配合量としては、シュウ酸、フッ化アルキル基含有燐酸系界面活性剤、ノニオン系界面活性剤及び水の合計配合量を１００重量％とした場合に、０．００１〜１０重量％が好ましい。この範囲未満であると、残渣除去能力が不充分の場合があり、一方、この範囲を超えて配合しても残渣除去能力はあまり向上せず、かえって、過剰に配合するとエッチング速度を低下させたり、発泡が著しくなりリンス工程に不都合が生じたり、また配線欠陥の原因となるおそれがある。より好ましくは０．０１〜１重量％である。
【００１７】
本発明に使用されるシュウ酸の配合量は、エッチング液組成物中、水に対する溶解度以内であればよく、下限は、エッチング速度の観点から、シュウ酸、フッ化アルキル基含有燐酸系界面活性剤、ノニオン系界面活性剤及び水の合計配合量を１００重量％とした場合に好ましくは０．５重量％以上である。
【００１８】
本発明に使用される水の配合量は、シュウ酸、フッ化アルキル基含有燐酸系界面活性剤、ノニオン系界面活性剤及び水の合計配合量を１００重量％とした場合に、シュウ酸、フッ化アルキル基含有燐酸系界面活性剤及びノニオン系界面活性剤の配合量の残部である。
【００１９】
本発明のエッチング液組成物は、本発明の目的を妨げない範囲で、その他の成分（例えば、スルホン酸及びスルホン酸化合物、カルボン酸及びカルボン酸化合物、燐酸及び燐酸化合物、塩酸及び塩化物、硝酸、低級アルコール等）を必要に応じて適宜配合することを妨げない。
【００２０】
本発明のエッチング液組成物は、上記各成分の所要量を常法により混合することにより調製することができる。
【００２１】
本発明のエッチング液組成物は、基板（例えば、ガラス等）上にスパッタリング等の手法で形成されたＩＴＯ膜のエッチングによるパターニングに使用することができる。また、基板上に、下地膜を形成した上に形成されたＩＴＯ膜のエッチングにも好適に使用することができる。なお、本明細書中、下地膜とは、基板上に、ＩＴＯ膜の下に、ＩＴＯ膜の形成に先立って形成され、その上にＩＴＯ膜が形成される膜をいい、例えば、窒化ケイ素（ＳｉＮ）膜等であってよい。
【００２２】
エッチング工程においては、本発明のエッチング液組成物は、室温で又は加熱して、例えば、２５〜５０℃で、使用することができる。エッチングに要する時間は、ＩＴＯ膜の膜厚等により異なるが、一般には、例えば、１〜３０分程度である。エッチングの後、必要に応じて、リンス工程で洗浄することができる。
【実施例】
【００２３】
以下に実施例を示して、本発明をさらに詳細に説明するが、本発明はこれらに限定されるものではない。なお、以下の表中の略号は下記のとおり。また、ＰＥＧはポリエチレングリコールを意味する。
Ｆ−４９１：フッ化アルキル基含有燐酸系界面活性剤メガファックＦ−４９１（大日本インキ化学工業株式会社製）
ＭＹＳ−５５Ｖ：ＮＩＫＫＯＬ  ＭＹＳ−５５Ｖ、ポリエチレングリコールアルキルエーテル（ステアリン酸ＰＥＧ５５）（日光ケミカルズ株式会社製）
ＢＯ−５０Ｖ：ＮＩＫＫＯＬ  ＢＯ−５０Ｖ、ポリエチレングリコールアルキルエーテル（オレイルＰＥＧ５０）（日光ケミカルズ株式会社製）
ＴＤＳ−５００Ｆ：ノイゲンＴＤＳ−５００Ｆ、ポリエチレングリコールアルキルエーテル（第一工業製薬株式会社製）
ＬＴ−２７０：ライポンＬＴ−２７０、アルキルベンゼンスルホン酸(ライオン株式会社製)
【００２４】
実施例１〜７及び比較例１〜４
表１の配合でエッチング液を調製した。これらのエッチング液を用いて、以下の評価をした。結果を表２に示した。
【００２５】
残渣除去能力
１．ガラス基板上
ガラス基板上にＩＴＯ膜を形成した基板を、エッチング速度から算出されるジャストエッチッグ時間の１．４倍の時間、エッチング処理した。水洗、窒素ブロー後、処理後のサンプルを電子顕微鏡観察をおこない、エッチング後の残渣を評価した。
２．下地膜上
ガラス基板上に窒化ケイ素膜を形成し、さらに、ＩＴＯ膜を形成した基板を、エッチング速度から算出されるジャストエッチッグ時間の１．４倍の時間、エッチング処理した。水洗、窒素ブロー後、処理後のサンプルを電子顕微鏡観察をおこない、エッチング後の残渣を評価した。なお、合格は◎及び○である。
評価は以下の基準で行った。
◎：残渣なし
○：ごくわずかに残渣あり
△：多数ではないがかなり残渣あり
×：多数の残渣あり
【００２６】
泡立ち
１００ｍｌの比色管にエッチング液を３０ｍｌ入れ、ＴＳ式シェーカーにセットし、２分間震盪した。震盪停止後、１分後に、泡高さ（ｍｍ）を測定し、発泡性を評価した。なお、泡高さ５ｍｍ未満の場合には、泡の発生が実質的になくエッチング装置の運転に支障はなく、５〜１５ｍｍの場合には多少の泡の発生があるもののエッチング装置の運転に実質的支障は生じない。しかし、１５ｍｍを超える場合には泡の発生により装置の運転に支障が生じるおそれが大きい。なお、合格は◎及び○である。
◎：泡高さ５ｍｍ未満
○：泡高さ５〜１５ｍｍ
×：泡高さ１５ｍｍを超える
【００２７】
【表１】
2007214190.tif 000002
【００２８】
【表２】
2007214190.tif 000003
【００２９】
上記実施例１〜７から、本発明のエッチング液によると、ガラス基板上のみならず下地膜上でも残渣除去能力に優れていることがわかる。一方、比較例３、４は残渣除去能力はあるものの、泡立ちが著しかった。また、比較例２は、泡立ち、ガラス基板上残渣除去能力とも問題なかったが、下地膜上の残渣除去能力に問題があった。さらに、アルキルベンゼンスルホン酸系界面活性剤を使用した比較例５は、残渣除去能力はあるものの、泡立ちが著しかった。
【産業上の利用可能性】
【００３０】
本発明は、従来技術に比べて残渣除去能力が一層向上しており、エッチング装置稼働に適合したエッチング液であるので、パターニングの歩留り、精度向上に寄与することができ、電子部品の製造に極めて有用である。